(57)【特許請求の範囲】
【請求項１】
式Ｉ
【化１】
0005111715.tif 000017
式中、
Ｘ１およびＸ２は、−ＣＨＲ１−および−ＣＲ１Ｒ２−から選択された２価の基を一緒になって形成し、
Ｘ３およびＸ４は、Ｈであり、
Ｙ１、Ｙ２、Ｙ３およびＹ４は、各々独立して、−Ｍ−Ｒ３であり、
Ｍは、式ＩＩ
【化２】
0005111715.tif 000018
式中、
Ａ１およびＡ２は、互いに独立して、１，３−または１，４−フェニレンあるいは１，３−または１，４−シクロヘキシレンであり、これらのすべての基は、非置換であるか、ハロゲン、シアノもしくはニトロ基または１個または２個以上のＨ原子がＦまたはＣｌにより置換されていることができる、１〜７個のＣ原子を有するアルキル、アルコキシ、アルキルカルボニルまたはアルコキシカルボニル基で一置換または多置換されていることが可能であり、
Ｚは、単結合であり、および
ｍは、１である、
から選択され、
Ｒ１およびＲ２は、互いに独立して、Ｒ３の意味の１つを有するか、または−Ｍ−Ｒ３を示し、および
Ｒ３は、非置換である３０個までのＣ原子を有するキラルな、またはアキラルなアルキル基である、
で表される、キラルな化合物。
【請求項２】
Ｒ１およびＲ２の一方または両方が、−Ｍ−Ｒ３である、請求項１に記載のキラルな化合物。
【請求項３】
Ｘ１およびＸ２が、２価の基−ＣＲ１Ｒ２−を形成する、請求項２に記載のキラルな化合物。
【請求項４】
Ｍが、以下の式およびこれらの鏡像
【化３】
0005111715.tif 000019
式中、Ｐｈｅは、また少なくとも１つの基Ｌにより置換されていることができる１，４−フェニレンであり、Ｌは、Ｆ、Ｃｌ、ＣＮまたは１〜４個のＣ原子を有する、フッ素化されていてもよいアルキル、アルコキシ、アルキルカルボニルまたはアルコキシカルボニル基であり、Ｃｙｃは、１，４−シクロヘキシレンであり、およびＺは、単結合である、
から選択されている、請求項１〜３のいずれか一項に記載のキラルな化合物。
【請求項５】
Ｙ１、Ｙ２、Ｙ３およびＹ４の１つまたは２つ以上が、Ｍ＊−Ｒ３を示し、Ｍ＊は、−Ａ１−（Ｚ−Ａ２）ｍ−であり、ここで、Ａ１は、置換または非置換１，３−フェニレンまたは１，３−シクロヘキシレンから選択されており、Ａ２、Ｚおよびｍは、請求項１に示した意味を有する、請求項３に記載のキラルな化合物。
【請求項６】
全てのＹ１、Ｙ２、Ｙ３およびＹ４が、−Ｍ−Ｒ３である、
請求項１〜５のいずれか一項に記載のキラルな化合物。
【請求項７】
−Ｍ−Ｒ３が、式ＩＩ’
−Ａ１−（Ｚ−Ａ２）ｍ−Ｒ３          ＩＩ’
ここで、
Ａ１が、１，３−または１，４−フェニレンであり、
Ａ２が、１，４−シクロヘキシレンであり、
Ｚが、単結合であり、
ｍが、１である、
から選択される、
請求項６に記載のキラルな化合物。
【請求項８】
Ｒ１がメチルまたは４−（４−プロピルシクロヘキシル）−フェニルであり、
Ｒ２が、メチルである、
請求項６に記載のキラルな化合物。
【請求項９】
請求項１〜８のいずれか一項に記載の少なくとも１種のキラルな化合物を含む、液晶混合物。
【請求項１０】
請求項１〜８のいずれか一項に記載のキラルな化合物または請求項９に記載の混合物の、液晶ディスプレイにおける、アクティブおよびパッシブ光学素子、偏光板、補償板、整列層、カラーフィルターまたはホログラフィー素子における、接着剤、異方性機械的特性を有する合成樹脂、化粧品または医薬組成物における、ＵＶフィルターとして、診断、装飾およびセキュリティー用途のための液晶顔料における、非線形光学、光学的情報蓄積における、またはキラルなドーパントとしての使用。
【請求項１１】
液晶ディスプレイが、ＳＴＮ、ＴＮ、ＡＭＤ−ＴＮ、温度補償、強誘電体、ゲスト−ホスト、相変化または表面安定化またはポリマー安定化コレステリック組織（ＳＳＣＴ、ＰＳＣＴ）ディスプレイである、請求項１０に記載の使用。
【請求項１２】
請求項１〜８のいずれか一項に記載の化合物または請求項９に記載の混合物を含む、液晶ディスプレイ。
【請求項１３】
請求項１〜８のいずれか一項に記載の１種または２種以上のキラルな化合物を含むキラルな成分および、１種または２種以上のネマティックまたはネマトゲニック化合物を含むネマティック成分を含む、コレステリック液晶媒体。
【請求項１４】
請求項１３に記載の媒体を含む、ＳＳＣＴディスプレイ。
【発明の詳細な説明】
【０００１】
本発明は、キラルな化合物、このキラルな化合物を含む液晶混合物、このキラルな化合物および液晶混合物から得られたポリマー並びに、このキラルな化合物、液晶混合物およびこれから得られたポリマーの、液晶ディスプレイ、アクティブおよびパッシブ光学素子、例えば偏光板、補償板、整列層、カラーフィルターまたはホログラフィー素子における使用、接着剤、異方性機械的特性を有する合成樹脂、化粧品または医薬組成物、診断、装飾およびセキュリティー用途のための液晶顔料における使用、非線形光学、光学的情報蓄積における使用、またはキラルなドーパントとしての使用に関する。
【０００２】
キラルな化合物は、例えば液晶ディスプレイにおいて用いられる液晶混合物において、らせんねじれを誘発するかまたは増強するためのドーパントとして用いることができる。ほとんどの実際的用途に十分な第１の近似における分子らせんのピッチｐは、式（１）：
【数１】
0005111715.tif 000002
による液晶ホスト混合物におけるキラルなドーパントの濃度ｃに反比例する。比例定数は、キラルなドーパントのらせんねじれ力（ＨＴＰ）である。
【０００３】
多くの用途について、ねじれ相を有するＬＣ混合物を有するのが望ましい。これらの中には、例えば、例えば単独で、または他のキラルなドーパントと組み合わせて本発明のコレステリック化合物の適切な選択により、温度補償された特性を有するディスプレイを含む、相変化ディスプレイ、ゲスト−ホストディスプレイ、パッシブおよびアクティブマトリックスＴＮおよびＳＴＮディスプレイ、例えばＡＭＤ−ＴＮ、強誘電ディスプレイおよびコレステリックディスプレイ、例えばＳＳＣＴ（表面安定化コレステリック組織）またはＰＳＣＴ（ポリマー安定化コレステリック組織）ディスプレイがある。これらの用途のために、高いＨＴＰを有する入手可能なキラルなドーパントを有して、所望のピッチを誘発するのに必要なドーパントの量を減少させるのが有利である。
【０００４】
いくつかの用途について、強力ならせんねじれおよび従って短いピッチ長さを示すＬＣ混合物を有することが望ましい。例えば、選択的に反射性のコレステリックディスプレイ、例えばＳＳＣＴまたはＰＳＣＴにおいて用いられる液晶混合物において、ピッチを、コレステリックらせんにより反射される最大の波長が可視光線の範囲内にあるように選択しなければならない。他の可能な用途は、光学素子、例えばコレステリックブロードバンド偏光板またはキラルな液晶遅延フィルムのためのキラルな液晶相を有するポリマーフィルムである。
【０００５】
式（１）から明らかなように、短いピッチを、多量のドーパントを用いるかまたは高いＨＴＰを有するドーパントを用いることにより、達成することができる。
D. Seebach et al., Chimia 1991, 45, 238-244およびH.-G. Kuball et al., Helv. Chim. Acta 1997, 80, 2507-2514は、α，α，α’，α’−テトラアリール−１，３−ジオキソラン−４，５−ジメタノール（ＴＡＤＤＯＬ）の誘導体が、高いＨＴＰ値を示すことを報告した。WO 97/34886には、重合可能なＴＡＤＤＯＬ誘導体が開示されている。
【０００６】
しかし、従来技術のキラルなドーパントを多量に用いる際には、これらは、しばしば、液晶ホスト混合物の特性、例えば透明点、誘電異方性Δε、粘度、駆動電圧または切り換え時間に悪影響を与える。また、重合可能な化合物は、自発的重合を示す傾向があり、低いモル質量の混合物のみを用いるディスプレイ用途には適しない。
【０００７】
従来技術のキラルな化合物の他の欠点は、これらが、しばしば、液晶ホスト混合物中で低い溶解度を示し、これにより低温において不所望な結晶化が生じることである。この欠点を克服するために、代表的に、２種または３種以上の異なるキラルなドーパントを、ホスト混合物に加えなければならない。これは、高い費用を導き、また、ねじれのこれらの温度係数を互いに補償するように異なるドーパントを選択しなければならないため、混合物の温度補償のために追加の努力を必要とする。
【０００８】
従って、合成するのが容易であり、少量で用いることができ、例えば一定の反射波長を用いるために、コレステリックピッチの改善された温度安定性を示し、液晶ホスト混合物の特性に影響せず、ホスト混合物中で良好な溶解性を示す、高いＨＴＰを有するキラルな化合物に対する顕著な要求がある。
【０００９】
本発明は、これらの特性を有するが、前に議論した従来技術のキラルなドーパントの欠点を有しない、キラルな化合物を提供することを目的とする。
本発明の他の目的は、専門家に有用であるドーパントとして用いることができるキラルな化合物のプールを拡張することにある。
【００１０】
これらの目的は、式Ｉ
【化５】
0005111715.tif 000003
式中、
Ｘ１およびＸ２は、Ｈであるか、または、−ＣＨ２−、−ＣＨＲ１−、−ＣＲ１Ｒ２−、−ＳｉＲ１Ｒ２−または１，１−シクロアルキリデンから選択された２価の基を一緒になって形成し、
Ｘ３およびＸ４は、Ｘ１およびＸ２について示された意味の１つを有し、
Ｙ１、Ｙ２、Ｙ３およびＹ４は、各々独立して、Ｒ１、ＡまたはＭ−Ｒ３であり、
Ａは、環式基であり、
Ｍは、メソゲン性基であり、
【００１１】
Ｒ１およびＲ２は、互いに独立して、Ｒ３の意味の１つを有するか、または−Ｍ−Ｒ３を示し、
Ｒ３は、Ｈ、Ｆ、Ｃｌ、Ｂｒ、ＣＮ、ＳＣＮ、ＳＦ５あるいは、非置換であるか、Ｆ、Ｃｌ、ＢｒまたはＣＮにより一置換または多置換されていることができる、３０個までのＣ原子を有するキラルな、またはアキラルなアルキル基であり、また、１つまたは２つ以上の隣接していないＣＨ２基が、各々の場合において互いに独立して、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−または−Ｃ≡Ｃ−により、酸素原子が互いに直接結合しないように置換されていることも可能である、前記アルキル基、あるいは重合可能な基であり、
ここで、Ｙ１、Ｙ２、Ｙ３およびＹ４の少なくとも１つは、Ｍ−Ｒ３である、
で表されるキラルな化合物を提供することにより達成することができることが見出された。
【００１２】
本発明の他の目的は、少なくとも１種の式Ｉで表される化合物を含む液晶混合物である。
本発明の他の目的は、少なくとも１種の式Ｉで表される化合物および少なくとも１つの重合可能な官能基を有する少なくとも１種の重合可能なメソゲン性化合物を含む、重合可能な液晶混合物である。
本発明の他の目的は、１種または２種以上の式Ｉで表される化合物を含む重合可能な液晶混合物を重合させることにより得られる、キラルな直線状または架橋した液晶ポリマーである。
【００１３】
本発明の他の目的は、前記したキラルな化合物、混合物またはポリマーの、液晶ディスプレイ、例えばＳＴＮ、ＴＮ、ＡＭＤ−ＴＮ、温度補償、強誘電体、ゲスト−ホスト、相変化または表面安定化またはポリマー安定化コレステリック組織（ＳＳＣＴ、ＰＳＣＴ）ディスプレイにおける、アクティブおよびパッシブ光学素子、例えば偏光板、補償板、整列層、カラーフィルターまたはホログラフィー素子における、接着剤、異方性機械的特性を有する合成樹脂、化粧品および医薬組成物、診断、装飾およびセキュリティー用途のための液晶顔料における、非線形光学、光学的情報蓄積における、またはキラルなドーパントとしての使用である。
【００１４】
本発明の尚他の目的は、液晶混合物または少なくとも１種の式Ｉで表されるキラルな化合物を含む重合可能な液晶混合物を含む、液晶ディスプレイである。
【００１５】
本発明のキラルな化合物は、いくつかの利点を有する。
・これらは、液晶混合物中で良好な溶解性を示す、
・これらは、広い液晶相を示す、
・本発明の化合物を、液晶混合物中でキラルなドーパントとして用いる際には、これらの高い溶解性により、一層多量のドーパントを用いて高いねじれ（＝低いピッチ）を生じることができる、
・多量のドーパントが必要である場合において、本発明のドーパントの広い液晶性相により、ホスト混合物の液晶相は、比較的悪影響を受けない、
【００１６】
・高いＨＴＰを有する本発明の化合物の場合において、高いピッチを達成するために、一層少ない量が必要であり、これにより、混合物の液晶特性が、比較的悪影響を受けない、
・鏡像体的に純粋なキラルな化合物は、安価であり、容易に入手できる出発物質から調製するのが容易である、
・両方のらせんの有用性は、独立の円偏光した光を反射するキラルなフィルムまたはコーティングの製造を可能にするため、例えば、セキュリティー用途において用いるために顕著に有利である。
【００１７】
本発明のキラルな化合物は、メソゲン性またはさらに液晶性である。即ち、これらは、例えば他の化合物との混合物中で中間相挙動を誘発するかまたは増強し、またはさらにそれら自体１つまたは２つ以上の中間相を示すことができる。また、本発明の化合物が、（共）重合した際に、他の化合物との混合物中でのみ、または重合可能な化合物の場合において中間相挙動を示すことも可能である。メソゲン性のキラルな化合物が、特に好ましい。
【００１８】
式Ｉにおける基Ｙ１、Ｙ２、Ｙ３およびＹ４は、同一であるかまたは異なることができる。特に好ましいのは、Ｙ１、Ｙ２、Ｙ３およびＹ４が同一である化合物である。さらに好ましいのは、基の２つの異なる対Ｙ１＝Ｙ３およびＹ２＝Ｙ４である化合物である。
好ましくは、Ｙ１、Ｙ２、Ｙ３およびＹ４の１つ、２つ、３つまたは４つ、極めて好ましくは２つまたは４つは、Ｍ−Ｒ３を示す。特に好ましいのは、Ｙ１〜Ｙ４のすべてがＭ−Ｒ２を示す化合物並びに、Ｙ１およびＹ３がＭ−Ｒ２を示し、Ｙ２およびＹ４がＡを示す化合物である。
【００１９】
式Ｉにおいて、Ｘ１およびＸ２は、好ましくは、−ＣＨ２−、−ＣＨＲ１−および−ＣＲ１Ｒ２−から選択された２価の基を一緒になって形成する。ここで、Ｒ１およびＲ２は、好ましくは、１〜８個のＣ原子を有するアルキル、特にメチル、エチルまたはプロピルである。
さらに好ましいのは、Ｘ１およびＸ２が、２価の基−ＣＨＲ１−を形成し、Ｒ１が、Ｍ−Ｒ３である化合物である。さらに好ましいのは、Ｘ１およびＸ２が、２価の基−ＣＲ１Ｒ２−を形成し、Ｒ１およびＲ２の一方または両方、特に一方が、Ｍ−Ｒ３である化合物である。
【００２０】
さらに好ましいのは、Ｘ１およびＸ２が１，１−シクロアルキリデン基、特に１，１−シクロペンチリデンまたは１，１−シクロヘキシリデンを一緒になって形成する化合物である。
Ｘ３およびＸ４は、好ましくはＨである。
式ＩにおけるＲ３は、好ましくはＨとは異なる。
【００２１】
環式基Ａは、好ましくはフェニル、ここで、さらに、１つまたは２つ以上のＣＨ基はＮにより置換されていてもよく、あるいはシクロヘキシル、ここで、さらに、１つまたは２つの隣接していないＣＨ２基がＯおよび／またはＳにより置換されていてもよく、１，３−ジオキソラン−２−イル、シクロヘキセニレン、ビシクロ−（２，２，２）−オクチレン、ピペリジン、ナフタレン、デカヒドロナフタレンまたは１，２，３，４−テトラヒドロナフタレンであり、これらのすべての基は、非置換であるか、ハロゲン、シアノまたはニトロ基あるいは、１個または２個以上のＨ原子がＦまたはＣｌにより置換されていてもよい１〜７個のＣ原子を有するアルキル、アルコキシ、アルキルカルボニルまたはアルコキシカルボニル基で一置換または多置換されていてもよい。特に好ましくは、Ａは、フェニルまたはシクロヘキシルである。
【００２２】
メソゲン性基Ｍは、好ましくは、式ＩＩ
【化６】
0005111715.tif 000004
式中、
Ａ１およびＡ２は、互いに独立して、１，３−または１，４−フェニレンであり、ここで、さらに、１つまたは２つ以上のＣＨ基は、Ｎによって置換されていることができ、さらに１つまたは２つの隣接していないＣＨ２基が、Ｏおよび／またはＳにより置換されていることができる１，３−または１，４−シクロヘキシレン、１，３−ジオキソラン−４，５−ジイル、１，４−シクロヘキセニレン、１，４−ビシクロ−（２，２，２）−オクチレン、ピペリジン−１，４−ジイル、ナフタレン−１，６−または−２，６−または−３，６−ジイル、デカヒドロナフタレン−１，６−または−２，６−または−３，６−ジイル、１，２，３，４−テトラヒドロナフタレン−１，６−または−２，６−または−３，６−ジイルあるいはインダン−２，５−ジイルであり、これらのすべての基は、非置換であるか、ハロゲン、シアノもしくはニトロ基または、１個または２個以上のＨ原子がＦまたはＣｌにより置換されていることができる、１〜７個のＣ原子を有するアルキル、アルコキシ、アルキルカルボニルまたはアルコキシカルボニル基で一置換または多置換されていることが可能であり、
【００２３】
Ｚは、各々の場合において、独立して、−Ｏ−、−Ｓ−、−ＣＯ−、−ＣＯＯ−、−ＯＣＯ−、−Ｏ−ＣＯＯ−、−ＣＯ−Ｎ（Ｒ０）−、−Ｎ（Ｒ０）−ＣＯ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−ＣＨ２ＣＨ２−、−ＣＦ２ＣＨ２−、−ＣＨ２ＣＦ２−、−ＣＦ２ＣＦ２−、−ＣＨ＝ＣＨ−、−ＣＦ＝ＣＨ−、−ＣＨ＝ＣＦ−、−ＣＦ＝ＣＦ−、−Ｃ≡Ｃ−、−ＣＨ＝ＣＨ−ＣＯＯ−、−ＯＣＯ−ＣＨ＝ＣＨ−または単結合であり、
Ｒ０は、Ｈまたは１〜４個のＣ原子を有するアルキルであり、および
ｍは、１、２、３または４である、
から選択されている。
【００２４】
極めて好ましいのは、Ｍが、１つ、２つまたは３つ、特に２つの５員環または６員環を含む化合物である。
さらに好ましいのは、Ｚの少なくとも１つが、−ＣＦ２Ｏ−、−ＯＣＦ２−、−ＣＦ＝ＣＦ−、−ＣＨ＝ＣＦ−、−ＣＦ＝ＣＨ−、−ＣＨ２ＣＦ２−、−ＣＦ２ＣＨ２−または−ＣＦ２ＣＦ２−である化合物である。
【００２５】
他の好ましい態様は、Ｚの少なくとも１つが−Ｃ≡Ｃ−である化合物に関する。これらの化合物は、高度に複屈折性の物質が必要である使用に、特に好適である。
【００２６】
式Ｉで表される特に好ましい化合物は、ｍが１、２または３であり、Ａ１およびＡ２が、１，４−フェニレンおよびトランス−１，４−シクロヘキシレンから選択されており、これらの環が、非置換であるか、あるいは１〜４位において、Ｆ、Ｃｌ、ＣＮあるいは、１〜４個のＣ原子を有するアルキル、アルコキシ、アルキルカルボニルまたはアルコキシカルボニルで置換されている、式ＩＩで表されるメソゲン性基Ｍを有する化合物である。これらの好ましい化合物から、特に好ましいのは、ビシクロヘキシルまたはシクロヘキシルフェニル基を含む化合物である。
【００２７】
好ましいメソゲン性基Ｍの一層小さい群を、以下に列挙する。単純の理由により、これらの基におけるＰｈｅは、また少なくとも１つの基Ｌにより置換されていることができる１，４−フェニレンであり、Ｌは、Ｆ、Ｃｌ、ＣＮまたは、１〜４個のＣ原子を有する、随意にフッ素化されているアルキル、アルコキシ、アルキルカルボニルまたはアルコキシカルボニル基であり、Ｃｙｃは、１，４−シクロヘキシレンであり、Ｚは、各々の場合において、独立して、式ＩにおけるＺ１の意味の１つを有する。好ましいメソゲン性基の列挙は、以下の式およびこれらの鏡像を含む。
【化７】
0005111715.tif 000005
【００２８】
特に好ましいのは、従属式ＩＩ−１、ＩＩ−２およびＩＩ−３である。
他の基Ｚは、好ましくは、−ＣＦ２Ｏ−、−ＯＣＦ２−、−ＣＦ２ＣＦ２−、−ＣＯＯ−、−ＯＣＯ−、−ＣＨ２ＣＨ２−または単結合である。
【００２９】
本発明の他の好ましい態様は、式Ｉで表される化合物に関し、ここで、Ｘ１およびＸ２は、２価の基−ＣＨＲ１−または−ＣＲ１Ｒ２−を形成し、Ｒ１およびＲ２の一方または両方、特に一方は、Ｍ−Ｒ３であり、ここで、Ｙ１、Ｙ２、Ｙ３およびＹ４の１つまたは２つ以上、好ましくはすべてが、Ｍ＊−Ｒ３を示し、Ｍ＊は、非直線状に、代表的には約１２０°の角度で、この隣接している基に結合し、従って分子に湾曲またはバナナ形状構造を付与する、構造単位、例えば１，３−フェニレン基を含むメソゲン性基である。
【００３０】
これらの化合物において、Ｍ＊は、好ましくは−Ａ１−（Ｚ−Ａ２）ｍ−であり、非直線状構造単位は、好ましくは基Ａ１であり、これは、化合物のキラルな中心に隣接している。特に好ましい非直線状構造単位は、置換または非置換１，３−フェニレン、１，３−シクロヘキシレンおよびナフタレン−１，６−または−３，６−ジイルである。
【００３１】
Ｍ＊は、特に好ましくは、以下に列挙した基から選択される。ここで、Ｐｈｅ＊は、また少なくとも１つの基Ｌにより置換されていることができる１，３−フェニレンであり、Ｌは、Ｆ、Ｃｌ、ＣＮまたは、１〜４個のＣ原子を有する、随意にフッ素化されているアルキル、アルコキシ、アルキルカルボニルまたはアルコキシカルボニル基であり、Ｚ、ＰｈｅおよびＣｙｃは、前に示した意味を有する。
【化８】
0005111715.tif 000006
【００３２】
特に好ましいのは、従属式ＩＩ−１０およびＩＩ−１１である。
二環式および三環式メソゲン性基ＭおよびＭ＊が、一般的に好ましい。さらに好ましいのは、メソゲン性基が、好ましくは３位および／または５位において、１つまたは２つの基Ｌで置換された、少なくとも１つの基Ｐｈｅを含み、Ｌが、Ｆ、Ｃｌ、ＣＨ３、ＯＣＨ３、ＣＦ３、ＣＨＦ２、ＣＨ２Ｆ、ＯＣＦ３、ＯＣＨＦ２、ＯＣＨ２ＦまたはＣＮである化合物である。
【００３３】
Ｌは、好ましくは、Ｆ、Ｃｌ、ＣＮ、ＮＯ２、ＣＨ３、Ｃ２Ｈ５、ＯＣＨ３、ＯＣ２Ｈ５、ＣＯＣＨ３、ＣＯＣ２Ｈ５、ＣＦ３、ＣＨＦ２、ＣＨ２Ｆ、ＯＣＦ３、ＯＣＨＦ２、ＯＣＨ２Ｆ、ＯＣ２Ｆ５、特にＦ、Ｃｌ、ＣＮ、ＣＨ３、Ｃ２Ｈ５、ＯＣＨ３、ＣＦ３およびＯＣＦ３、最も好ましくはＦ、ＣＨ３、ＣＦ３、ＯＣＨ３およびＯＣＦ３である。
【００３４】
式ＩにおけるＲ１、Ｒ２またはＲ３が、アルキルまたはアルコキシ基である、即ち、末端ＣＨ２基が−Ｏ−により置換されている場合には、これは、直鎖状または分枝状であることができる。これは、好ましくは直鎖状であり、２、３、４、５、６、７または８個の炭素原子を有し、従って好ましくは、例えば、エチル、プロピル、ブチル、ペンチル、ヘキシル、ヘプチル、オクチル、エトキシ、プロポキシ、ブトキシ、ペントキシ、ヘキソキシ、ヘプトキシまたはオクトキシ、さらにメチル、ノニル、デシル、ウンデシル、ドデシル、トリデシル、テトラデシル、ペンタデシル、ノノキシ、デコキシ、ウンデコキシ、ドデコキシ、トリデコキシまたはテトラデコキシである。
【００３５】
オキサアルキル、即ちここで、１つのＣＨ２基が−Ｏ−により置換されているものは、好ましくは、例えば、直鎖状２−オキサプロピル（＝メトキシメチル）、２−（＝エトキシメチル）または３−オキサブチル（＝２−メトキシエチル）、２−、３−または４−オキサペンチル、２−、３−、４−または５−オキサヘキシル、２−、３−、４−、５−または６−オキサヘプチル、２−、３−、４−、５−、６−または７−オキサオクチル、２−、３−、４−、５−、６−、７−または８−オキサノニルあるいは２−、３−、４−、５−、６−、７−、８−または９−オキサデシルである。
ハロゲンは、好ましくは、ＦまたはＣｌである。
【００３６】
式ＩにおけるＲ１、Ｒ２またはＲ３は、極性または無極性基であることができる。極性基の場合において、これは、ＣＮ、ＳＦ５、ハロゲン、ＯＣＨ３、ＳＣＮ、ＣＯＲ５、ＣＯＯＲ５あるいは１〜４個のＣ原子を有するモノ、オリゴまたはポリフッ素化されているアルキルまたはアルコキシ基から選択される。Ｒ５は、１〜４個、好ましくは１〜３個のＣ原子を有する、随意にフッ素化されたアルキルである。特に好ましい極性基は、Ｆ、Ｃｌ、ＣＮ、ＯＣＨ３、ＣＯＣＨ３、ＣＯＣ２Ｈ５、ＣＯＯＣＨ３、ＣＯＯＣ２Ｈ５、ＣＦ３、ＣＨＦ２、ＣＨ２Ｆ、ＯＣＦ３、ＯＣＨＦ２、ＯＣＨ２Ｆ、Ｃ２Ｆ５およびＯＣ２Ｆ５、特にＦ、Ｃｌ、ＣＮ、ＣＦ３、ＯＣＨＦ２およびＯＣＦ３から選択される。無極性基の場合において、これは、好ましくは、１５個までのＣ原子を有するアルキルまたは２〜１５個のＣ原子を有するアルコキシである。
【００３７】
式ＩにおけるＲ１、Ｒ２またはＲ３は、アキラルまたはキラルな基であることができる。キラルな基である場合において、これは、好ましくは、式ＩＩＩにより選択される：
【化９】
0005111715.tif 000007
式中、
Ｑ１は、１〜９個のＣ原子を有するアルキレンまたはアルキレン−オキシ基あるいは単結合であり、
【００３８】
Ｑ２は、非置換であるか、Ｆ、Ｃｌ、ＢｒまたはＣＮにより一置換または多置換されていることができる、１〜１０個のＣ原子を有するアルキルまたはアルコキシ基であり、また、１つまたは２つ以上の隣接していないＣＨ２基が、各々の場合において互いに独立して、−Ｃ≡Ｃ−、−Ｏ−、−Ｓ−、−ＮＨ−、−Ｎ（ＣＨ３）−、−ＣＯ−、−ＣＯＯ−、−ＯＣＯ−、−ＯＣＯ−Ｏ−、−Ｓ−ＣＯ−または−ＣＯ−Ｓ−により、酸素原子が互いに直接結合しないように置換されていることも可能であり、
Ｑ３は、Ｆ、Ｃｌ、Ｂｒ、ＣＮあるいは、Ｑ２について定義された通りであるアルキルまたはアルコキシ基であるが、Ｑ２とは異なる。
【００３９】
式ＩＩＩにおけるＱ１が、アルキレン−オキシ基である場合において、Ｏ原子は、好ましくは、キラルなＣ原子に隣接している。
式ＩＩＩで表される好ましいキラルな基は、２−アルキル、２−アルコキシ、２−メチルアルキル、２−メチルアルコキシ、２−フルオロアルキル、２−フルオロアルコキシ、２−（２−エチン）−アルキル、２−（２−エチン）−アルコキシ、１，１，１−トリフルオロ−２−アルキルおよび１，１，１−トリフルオロ−２−アルコキシである。
【００４０】
特に好ましいキラルな基は、例えば、２−ブチル（＝１−メチルプロピル）、２−メチルブチル、２−メチルペンチル、３−メチルペンチル、２−エチルヘキシル、２−プロピルペンチル、特に２−メチルブチル、２−メチルブトキシ、２−メチルペントキシ、３−メチルペントキシ、２−エチルヘキソキシ、１−メチルヘキソキシ、２−オクチルオキシ、２−オキサ−３−メチルブチル、３−オキサ−４−メチルペンチル、４−メチルヘキシル、２−ヘキシル、２−オクチル、２−ノニル、２−デシル、２−ドデシル、６−メトキシオクトキシ、６−メチルオクトキシ、６−メチルオクタノイルオキシ、５−メチルヘプチルオキシカルボニル、２−メチルブチリルオキシ、３−メチルバレロイルオキシ、４−メチルヘキサノイルオキシ、２−クロロプロピオニルオキシ、２−クロロ−３−メチルブチリルオキシ、２−クロロ−４−メチルバレリルオキシ、２−クロロ−３−メチルバレリルオキシ、２−メチル−３−オキサペンチル、２−メチル−３−オキサヘキシル、１−メトキシプロピル−２−オキシ、１−エトキシプロピル−２−オキシ、１−プロポキシプロピル−２−オキシ、１−ブトキシプロピル−２−オキシ、２−フルオロオクチルオキシ、２−フルオロデシルオキシ、１，１，１−トリフルオロ−２−オクチルオキシ、１，１，１−トリフルオロ−２−オクチル、２−フルオロメチルオクチルオキシである。極めて好ましいのは、２−ヘキシル、２−オクチル、２−オクチルオキシ、１，１，１−トリフルオロ−２−ヘキシル、１，１，１−トリフルオロ−２−オクチルおよび１，１，１−トリフルオロ−２−オクチルオキシである。
【００４１】
さらに、アキラルな分枝状基Ｒ１、Ｒ２またはＲ３を含む式Ｉで表される化合物は、時々、例えば、結晶化に対する傾向の減少のために、重要であり得る。このタイプの分枝状基は、一般的に、１つより多い鎖分枝を含まない。好ましいアキラルな分枝状基は、イソプロピル、イソブチル（＝メチルプロピル）、イソペンチル（＝３−メチルブチル）、イソプロポキシ、２−メチルプロポキシおよび３−メチルブトキシである。
【００４２】
他の好ましい態様において、式ＩにおけるＲ１、Ｒ２またはＲ３は、重合可能な基Ｐ−Ｓｐ−を示し、
Ｐは、ＣＨ２＝ＣＷ−ＣＯＯ−、ＷＣＨ＝ＣＨ−Ｏ−、
【化１０】
0005111715.tif 000008
またはＣＨ２＝ＣＨ−フェニル−（Ｏ）ｋ−であり、Ｗは、Ｈ、ＣＨ３またはＣｌであり、ｋは、０または１であり、および
Ｓｐは、１〜２５個のＣ原子を有するスペーサー基または単結合である。
【００４３】
Ｐは、好ましくは、ビニル基、アクリレート基、メタクリレート基、プロペニルエーテル基またはエポキシ基、特に好ましくは、アクリレートまたはメタクリレート基である。
【００４４】
スペーサー基Ｓｐに関して、当業者にこの目的で知られているすべての基を用いることができる。スペーサー基Ｓｐは、好ましくは、１〜２０個のＣ原子、特に１〜１２個のＣ原子を有する直鎖状または分枝状アルキレン基であり、ここで、さらに、１つまたは２つ以上の隣接していないＣＨ２基は、−Ｏ−、−Ｓ−、−ＮＨ−、−Ｎ（ＣＨ３）−、−ＣＯ−、−Ｏ−ＣＯ−、−Ｓ−ＣＯ−、−Ｏ−ＣＯＯ−、−ＣＯ−Ｓ−、−ＣＯ−Ｏ−、−ＣＨ（ハロゲン）−、−ＣＨ（ＣＮ）−、−ＣＨ＝ＣＨ−または−Ｃ≡Ｃ−により置換されていることができる。
【００４５】
代表的なスペーサー基は、例えば、−（ＣＨ２）ｐ−、−（ＣＨ２ＣＨ２Ｏ）ｒ−ＣＨ２ＣＨ２−、−ＣＨ２ＣＨ２−Ｓ−ＣＨ２ＣＨ２−または−ＣＨ２ＣＨ２−ＮＨ−ＣＨ２ＣＨ２−であり、ｐは、２〜１２の整数であり、ｒは、１〜３の整数である。
【００４６】
好ましいスペーサー基は、例えば、エチレン、プロピレン、ブチレン、ペンチレン、ヘキシレン、ヘプチレン、オクチレン、ノニレン、デシレン、ウンデシレン、ドデシレン、オクタデシレン、エチレンオキシエチレン、メチレンオキシブチレン、エチレン−チオエチレン、エチレン−Ｎ−メチルイミノエチレン、１−メチルアルキレン、エテニレン、プロペニレンおよびブテニレンである。
【００４７】
特に好ましいのは、式Ｉで表される本発明のキラルな化合物であり、ここで、Ｓｐは、２〜６個のＣ原子を有するアルキルまたはアルコキシ基を示す。直鎖状アルキルまたはアルコキシ基が、特に好ましい。
【００４８】
式Ｉで表される特に好ましい化合物は、以下のものである。
【化１１】
0005111715.tif 000009
式中、Ｒ３は、前に定義した通りであり、Ｍ１およびＭ２は、前に示したＭの意味の１つを有する異なるメソゲン性基である。
【００４９】
極めて好ましい化合物は、Ｍ１−Ｒ３およびＭ２−Ｒ３が以下の基
【化１２】
0005111715.tif 000010
式中、Ｒは、式ＩにおけるＲ３の意味または前記の好ましい意味の１つを有し、１，４−フェニレン環はまた、前に記載したように、Ｌにより一置換または多置換されていることができる、
から選択されている化合物である。
【００５０】
本発明のキラルな化合物を、以下の反応スキームに従って、またはこれと同様にして合成することができる。
スキーム１
【化１３】
0005111715.tif 000011
スキーム２
【化１４】
0005111715.tif 000012
式中、Ｙ１およびＹ２は、式Ｉの意味の１つを有する。
【００５１】
本発明の化合物を製造する他の方法を、例から採用することができる。
【００５２】
本発明のキラルな化合物を、液晶マトリックスのねじれた分子構造を示すディスプレイ、例えばスーパーツイストまたはアクティブマトリックス液晶ディスプレイ用の液晶混合物において、あるいはキラルな液晶相を有する液晶混合物、例えば強誘電ディスプレイまたはコレステリックディスプレイ用のキラルスメクティックまたはキラルネマティック（コレステリック）混合物を含むディスプレイにおいて用いることができる。
【００５３】
従って、本発明の他の目的は、少なくとも１種の式Ｉで表されるキラルな化合物を含む、液晶混合物、特にコレステリック液晶混合物である。
本発明の尚他の目的は、少なくとも１種の式Ｉで表されるキラルな化合物を含むコレステリック液晶媒体を含む、コレステリック液晶ディスプレイである。
【００５４】
本発明の化合物は、特に、液晶ホスト混合物中での高い溶解性を特徴とする。従って、これらを、混合物の相挙動および電気光学的特性に顕著な影響を与えずに、液晶ホストにドーパントとして多量に加えることができる。さらに、低温での不所望な自発的結晶化が低減され、混合物の駆動温度範囲を、拡大することができる。
【００５５】
また、低い値のＨＴＰを有する本発明のキラルな化合物さえも、高度にねじれた液晶媒体の製造に用いることができる。その理由は、ドーパント濃度を増大させて、混合物特性に影響を与えずに、低いピッチ値（即ち高いねじれ）を得ることができるからである。従って、しばしば結晶化を回避するために加えられる、第２のドーパントの使用を、回避することができる。
【００５６】
さらに、式Ｉで表される本発明のキラルな化合物の多くは、高い値のＨＴＰを示す。従って、高いらせんねじれ、即ち低いピッチを有する液晶混合物を、本発明の化合物を用いることにより製造することができるか、または、他の方法で、中程度のらせんねじれを有する液晶混合物を、本発明の化合物を少量でドーパントとして用いる際に、すでに達成することができる。
【００５７】
本発明の化合物の高いＨＴＰ値により、本発明の化合物が、また、液晶混合物の特性、例えばコレステリックピッチおよびディスプレイの特性、例えばしきい値電圧の温度補償のための他の化合物と組み合わせて用いるのが、好適になる。  前述のように、本発明の化合物は、さらに、これらが、液晶混合物の物理的特性に、低い程度に影響するのみであるため、有利である。
【００５８】
従って、式Ｉで表されるキラルな化合物を、例えば、液晶ディスプレイにおいて用いられる正の誘電異方性を有する液晶混合物に混合する際には、Δεは、わずかに減少するのみであり、液晶混合物の粘度は、小さい程度に増大するに過ぎない。これにより、慣用のドーパントを含むディスプレイと比較した際に、ディスプレイの低い電圧および改善された切り換え時間が得られる。
【００５９】
本発明の液晶混合物は、好ましくは、０．１〜３０重量％、特に１〜２５重量％および極めて特に好ましくは２〜１５重量％の式Ｉで表されるキラルな化合物を含む。
本発明の液晶混合物は、好ましくは、１〜３種の式Ｉで表されるキラルな化合物を含む。
前述の温度補償用途のために、液晶混合物は、好ましくは、少なくとも１種の式Ｉで表されるキラルな化合物を含むキラルな成分および１種または２種以上のネマティックまたはネマトゲニック(nematogenic)化合物を含むネマティック成分を含む。
【００６０】
本発明の好ましい態様において、液晶混合物は、２〜２５種、好ましくは３〜１５種の化合物からなり、この少なくとも１種は、式Ｉで表されるキラルな化合物である。ネマティック成分を形成する他の化合物は、好ましくは、ネマティックまたはネマトゲニック物質、例えばアゾキシベンゼン、ベンジリデン−アニリン、ビフェニル、ターフェニル、安息香酸フェニルまたは安息香酸シクロヘキシル、シクロヘキサンカルボン酸のフェニルまたはシクロヘキシルエステル、シクロヘキシル安息香酸のフェニルまたはシクロヘキシルエステル、シクロヘキシルシクロヘキサンカルボン酸のフェニルまたはシクロヘキシルエステル、安息香酸、シクロヘキサンカルボン酸およびシクロヘキシルシクロヘキサンカルボン酸のシクロヘキシルフェニルエステル、フェニルシクロヘキサン、シクロヘキシルビフェニル、フェニルシクロヘキシルシクロヘキサン、シクロヘキシルシクロヘキサン、シクロヘキシルシクロヘキセン、シクロヘキシルシクロヘキシルシクロヘキセン、１，４−ビスシクロヘキシルベンゼン、４，４’−ビス−シクロヘキシルビフェニル、フェニルまたはシクロヘキシルピリミジン、フェニルまたはシクロヘキシルピリジン、フェニルまたはシクロヘキシルピリダジン、フェニルまたはシクロヘキシルジオキサン、フェニルまたはシクロヘキシル−１，３−ジチアン、１，２−ジフェニル−エタン、１，２−ジシクロヘキシルエタン、１−フェニル−２−シクロヘキシルエタン、１−シクロヘキシル−２−（４−フェニルシクロヘキシル）エタン、１−シクロヘキシル−２−ビフェニル−エタン、１−フェニル−２−シクロヘキシルフェニルエタン、随意にハロゲン化されたスチルベン、ベンジルフェニルエーテル、トラン、置換されたケイ皮酸および他の群のネマティックまたはネマトゲニック物質の既知の群から選択された、低分子量液晶化合物である。これらの化合物における１，４−フェニレン基はまた、側方に一または二フッ素化されていてもよい。
【００６１】
この好ましい態様の液晶混合物は、このタイプのアキラルな化合物に基づく。
【００６２】
これらの液晶混合物の成分として可能である、最も重要な化合物を、以下の式Ｒ’−Ｌ’−Ｇ’−Ｅ−Ｒ”
式中、同一であるかまたは異なることができるＬ’およびＥは、各々の場合において、互いに独立して、−Ｐｈｅ−、−Ｃｙｃ−、−Ｐｈｅ−Ｐｈｅ−、−Ｐｈｅ−Ｃｙｃ−、−Ｃｙｃ−Ｃｙｃ−、−Ｐｙｒ−、−Ｄｉｏ−、−Ｂ−Ｐｈｅ−および−Ｂ−Ｃｙｃ−並びにこれらの鏡像により形成される群からの２価の基であり、ここで、Ｐｈｅは、非置換またはフッ素置換１，４−フェニレンであり、Ｃｙｃは、トランス−１，４−シクロヘキシレンまたは１，４−シクロヘキセニレンであり、Ｐｙｒは、ピリミジン−２，５−ジイルまたはピリジン−２，５−ジイルであり、Ｄｉｏは、１，３−ジオキサン−２，５−ジイルであり、およびＢは、２−（トランス−１，４−シクロヘキシル）エチル、ピリミジン−２，５−ジイル、ピリジン−２，５−ジイルまたは１，３−ジオキサン−２，５−ジイルである、
により特徴づけすることができる。
【００６３】
これらの化合物におけるＧ’は、以下の２価の基−ＣＨ＝ＣＨ−、−Ｎ（Ｏ）Ｎ−、−ＣＨ＝ＣＹ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−または単結合から選択され、Ｙは、ハロゲン、好ましくは塩素、または−ＣＮである。
【００６４】
Ｒ’およびＲ”は、各々の場合において、互いに独立して、１〜１８個、好ましくは３〜１２個のＣ原子を有するアルキル、アルケニル、アルコキシ、アルケニルオキシ、アルカノイルオキシ、アルコキシカルボニルまたはアルコキシカルボニルオキシであり、あるいはまた、Ｒ’およびＲ”の一方は、Ｆ、ＣＦ３、ＯＣＦ３、Ｃｌ、ＮＣＳまたはＣＮである。
【００６５】
これらの化合物のほとんどにおいて、Ｒ’およびＲ”は、各々の場合において、互いに独立して、種々の鎖の長さを有するアルキル、アルケニルまたはアルコキシであり、ここで、ネマティック媒体中のＣ原子の合計は、一般的に２〜９、好ましくは２〜７である。
【００６６】
これらの化合物またはこの混合物の多くは、商業的に入手できる。これらの化合物のすべては、知られているか、または、文献（例えば標準的な学術書、例えばHouben-Weyl, Methoden der Organischen Chemie［有機化学の方法］、Georg-Thieme-Verlag, Stuttgart）に記載されているように、正確には、知られており、前述の反応に好適な反応条件下で、それ自体知られている方法により調製することができる。また、それ自体知られているが、ここでは述べない変法を、ここで用いることができる。
【００６７】
本発明の化合物は、特に、異方性ポリマーゲルおよび低分子質量あるいは、コレステリックディスプレイ、例えば相変化ディスプレイまたは表面安定化またはポリマー安定化コレステリック組織ディスプレイ（ＳＳＣＴ、ＰＳＣＴ）のための、重合可能な、または重合したコレステリック液晶混合物に有用である。
【００６８】
本発明の特に好ましい態様は、ネマティック液晶混合物におけるＨＴＰの低い温度依存性を示すキラルな化合物に関する。これらの化合物は、コレステリック液晶混合物および反射波長ｄλ／ｄＴ（Ｔ＝温度、λ＝最大反射波長）の低い温度依存性を有するディスプレイに有用である。
【００６９】
特に、式Ｉで表されるキラルな化合物を、例えばＳＳＣＴまたはＰＳＣＴディスプレイにおける用途のために、コレステリック液晶媒体において用いる際に、これらは、ネマティックホスト混合物中で良好な溶解性を示し、らせんピッチおよび反射波長の低い温度依存性を有する高いらせんねじれを誘発することが見出された。従って、反射色の高い明るさおよび低い温度依存性を有するコレステリック混合物を、式Ｉで表される１種のみのキラルなドーパントを、好ましくは少量で用いることによってさえも達成することができる。これは、多量のドーパントが必要である場合および、らせんねじれの反対の温度依存性を有する２種または３種以上のドーパント（例えば、正の温度依存性を有するものおよび負の温度依存性を有するもの）を用いて、反射波長の良好な温度補償を達成することがしばしば必要である場合に、従来技術にまさる顕著な利点である。
【００７０】
従って、本発明の特に好ましい態様は、１種の式Ｉで表されるキラルな化合物を、好ましくは１５％またはこれ以下、特に１０％またはこれ以下、極めて好ましくは５％またはこれ以下の量で含む、特にＳＳＣＴおよびＰＳＣＴディスプレイにおいて用いるための、コレステリック液晶媒体に関する。
他の好ましい態様は、サーモクロミック媒体に有用である、ネマティック液晶混合物においてＨＴＰの強い温度依存性を有する、本発明のキラルな化合物に関する。
【００７１】
コレステリックディスプレイは、例えば、WO 92/19695、WO 93/23496、US 5,453,863またはUS 5,493,430に記載されており、これらの文献の開示内容全体を、本出願中に参照により組み込む。
さらに、これらを含む異方性ポリマーゲルおよびディスプレイは、例えば、DE 195 04 224およびGB 2 279 659に開示されている。
【００７２】
本発明の化合物を含むＳＳＣＴおよびＰＳＣＴディスプレイは、慣用のドーパント、例えばMerck KGaA (Darmstadt, Germany)により商業的に入手できるＲ  ８１１またはＣＢ  １５を含むディスプレイと比較して、減少された応答時間、低い電圧および改善されたコントラストを有することが見出された。例えば、慣用のドーパントを本発明のキラルな化合物で置き換えたＳＳＣＴおよびＰＳＣＴディスプレイは、減少された切り換え時間を示すことができる。
【００７３】
従来技術のドーパントの代わりに、本発明の化合物を用いることにより製造されたコレステリックフィルムは、改善された明るさを示し、着色された平面状組織と、黒色の背面板を用いて黒色にされたほとんど透明な焦点円錐状態との間の一層良好なコントラストをもたらす。
【００７４】
本発明のキラルな化合物およびこれらの化合物を含む重合可能な液晶混合物はまた、キラルな液晶相を有する異方性ポリマーフィルム、例えばコレステリックまたはキラルスメクティックポリマーフィルム、特に、らせん軸がフィルムの平面に垂直に配向している、均一な平面配向を有するらせん的にねじれた分子構造を示すフィルムを製造するのに、特に有用である。
【００７５】
例えば、配向したコレステリックポリマーフィルムを、例えばEP 0 606 940に記載されているように、カラーフィルターとして、セキュリティーマーキングまたは液晶顔料の製造のために、広い波帯反射偏光板として用いることができる。I. HeynderickxおよびD. J. Broerは、Mol. Cryst. Liq. Cryst. 203, 113-126 (1991)中で、液晶性ジアクリレート製であり、低分子量のキラルなドーパントを含む、架橋したコレステリックポリマーフィルムを記載している。
【００７６】
本発明のキラルな化合物を用いることにより製造されたコレステリックポリマーフィルムは、前述のように、従来技術のドーパント、例えばＲ  ８１１またはＣＢ  １５を含むフィルムと比較して、明るいことが見出された。
異方性ポリマーゲルまたは配向したポリマーフィルムの製造のために、液晶混合物は、式Ｉで表されるキラルな化合物に加えて、少なくとも１種の重合可能な化合物、好ましくは重合可能なメソゲン性化合物を含まなければならない。
従って、本発明の他の目的は、式Ｉで表される少なくとも１種のキラルな化合物および少なくとも１種の重合可能なメソゲン性化合物を含む、重合可能な液晶混合物である。
【００７７】
重合可能なＣＬＣ材料の成分として用いることができる、好適な重合可能なメソゲン性化合物の例は、例えば、WO 93/22397；EP 0,261,712；DE 195,04,224；WO 95/22586およびWO 97/00600に開示されている。しかし、これらの文献中に開示されている化合物は、単に、本発明の範囲を限定するべきではない例として見なされるべきである。好ましくは、重合可能なＣＬＣ混合物は、１つの重合可能な官能基を有する少なくとも１種の重合可能なメソゲン性化合物および、２つまたは３つ以上の重合可能な官能基を有する少なくとも１種の重合可能なメソゲン性化合物を含む。
【００７８】
特に有用な単反応性のキラルな、およびアキラルな重合可能なメソゲン性化合物の例を、以下の化合物の列挙中に示すが、これは、単に例示的と解釈するべきであり、いかなる方法によっても本発明を限定することを意図するものではなく、対照的に本発明を説明することを意図する：
【化１５】
0005111715.tif 000013
【００７９】
式中、Ｐは、前に示した意味の１つを有し、ｘは、１〜１２の整数であり、ＡおよびＤは、１，４−フェニレンまたは１，４−シクロヘキシレンであり、ｖは、０または１であり、Ｙ０は、極性基であり、Ｒ０は、無極性アルキルまたはアルコキシ基であり、Ｔｅｒは、テルペノイド基、例えばメンチルであり、Ｃｈｏｌは、コレステリル基であり、およびＬ１およびＬ２は、各々独立して、Ｈ、Ｆ、Ｃｌ、ＣＮ、ＯＨ、ＮＯ２あるいは、１〜７個のＣ原子を有する、随意にハロゲン化されているアルキル、アルコキシまたはカルボニル基である。
【００８０】
極性基Ｙ０は、好ましくは、ＣＮ、ＮＯ２、ハロゲン、ＯＣＨ３、ＯＣＮ、ＳＣＮ、ＣＯＲ５、ＣＯＯＲ５あるいは、１〜４個のＣ原子を有するモノ、オリゴまたはポリフッ素化されているアルキルまたはアルコキシ基である。Ｒ５は、１〜４個、好ましくは１〜３個のＣ原子を有する、随意にフッ素化されたアルキルである。特に好ましくは、極性基Ｙ０は、Ｆ、Ｃｌ、ＣＮ、ＮＯ２、ＯＣＨ３、ＣＯＣＨ３、ＣＯＣ２Ｈ５、ＣＯＯＣＨ３、ＣＯＯＣ２Ｈ５、ＣＦ３、Ｃ２Ｆ５、ＯＣＦ３、ＯＣＨＦ２およびＯＣ２Ｆ５、特にＦ、Ｃｌ、ＣＮ、ＯＣＨ３およびＯＣＦ３から選択されている。
【００８１】
無極性基Ｒ０は、好ましくは、１個または２個以上、好ましくは１〜１５個のＣ原子を有するアルキル基、あるいは２個または３個以上、好ましくは２〜１５個のＣ原子を有するアルコキシ基である。
【００８２】
有用な二反応性のキラルな、およびアキラルな重合可能なメソゲン性化合物の例を、以下の化合物の列挙中に示すが、これは、単に例示的と解釈するべきであり、いかなる方法によっても本発明を限定せず、代わりに本発明を説明することを意図する。
【化１６】
0005111715.tif 000014
式中、Ｐ、ｘ、Ｄ、Ｌ１およびＬ２は、前に示した意味の１つを有し、およびｙは、１〜１２の整数であり、ｘと同一であるか、またはｘとは異なる。
【００８３】
前記した第１の好ましい態様による重合可能なＣＬＣ材料は、必ずしも液晶相を示す必要はなく、これら自体良好な平面状整列、特に重合可能でないキラルなドーパントを生じる、１種または２種以上のキラルなドーパントを含む。
【００８４】
前記の式ＶおよびＶＩで表される一官能性および二官能性の重合可能なメソゲン性化合物を、それ自体知られており、前に引用した文献および、例えば有機化学の標準的な学術書、例えばHouben-Weyl, Methoden der organischen Chemie, Thieme-Verlag, Stuttgart中に記載されている方法により、製造することができる。
【００８５】
本発明の好ましい態様において、重合可能な液晶混合物は、少なくとも１種の本発明のキラルな化合物、式Ｖａ〜Ｖｍで表される少なくとも１種の一官能性化合物および式ＶＩａ〜ＶＩｅで表される少なくとも１種の二官能性の重合可能な化合物を含む。
他の好ましい態様において、重合可能な液晶混合物は、少なくとも１種の本発明のキラルな化合物および少なくとも２種の式Ｖａ〜Ｖｍで表される一官能性化合物を含む。
【００８６】
本発明の他の目的は、少なくとも１種の式Ｉで表されるキラルな化合物および、好ましくは式Ｖａ〜ＶｍおよびＶＩａ〜ＶＩｅから選択された少なくとも１種の重合可能なメソゲン性化合物および／または、少なくとも１種の式Ｉで表される重合可能なキラルな化合物を含む液晶混合物を（共）重合させることにより得られる、配向したキラルな液晶相を有する異方性ポリマーフィルムである。
【００８７】
均一な配向を有するキラルな液晶相を有する異方性ポリマーフィルムを製造するために、例えば本発明の液晶混合物は、基板上に塗布し、整列させ、これらを熱または化学線に暴露することにより、インサイチュ(in situ)で重合させる。整列および硬化は、好ましくは、液晶混合物の液晶相において実施する。
【００８８】
化学線は、光、例えばＵＶ光、ＩＲ光または可視光線での照射、Ｘ線またはガンマ線での照射あるいは高エネルギー粒子、例えばイオンまたは電子での照射を意味する。化学線のための源として、例えば単一のＵＶランプまたはＵＶランプのセットを用いることができる。化学線のための他の可能な源は、レーザー、例えばＵＶレーザー、ＩＲレーザーまたは可視レーザーである。
【００８９】
例えば、ＵＶ光により重合させる際には、ＵＶ照射の下で分解されて、重合反応を開始する遊離基またはイオンを生成する光開始剤を、用いることができる。
また、例えばビニルおよびエポキシド反応性基を有する反応性メソゲンを硬化させる際には、遊離基の代わりに陽イオンで光硬化する陽イオン性光開始剤を用いることも、可能である。
【００９０】
ラジカル重合のための光開始剤として、例えば、商業的に入手できるイルガキュア(Irgacure)６５１、イルガキュア１８４、ダロキュア(Darocure)１１７３またはダロキュア４２０５（すべてCiba Geigy AGから）を用いることができ、一方陽イオン性光重合の場合には、商業的に入手できるＵＶＩ６９７４（Union Carbide）を用いることができる。
【００９１】
好ましくは、式Ｉで表される重合可能なキラルな化合物および／または式ＶおよびＶＩで表される重合可能なメソゲン性化合物を含む、重合可能な液晶混合物は、さらに、０．０１〜１０重量％、特に０．０５〜８重量％、極めて好ましくは０．１〜５重量％の光開始剤、特に好ましくはＵＶ光開始剤を含む。
本発明の好ましい態様において、重合可能なメソゲン性物質の重合を、不活性ガスの雰囲気下で、好ましくは窒素雰囲気下で実施する。
【００９２】
基板として、例えば、ガラスまたは石英シートおよびプラスチックフィルムまたはシートを用いることができる。また、第２の基板を、被覆した混合物の最上部上に、重合前、重合中および／または重合後に配置することも可能である。基板を、重合後に取り外すかまたは取り外さないことができる。化学線による硬化の場合において、２枚の基板を用いる際には、少なくとも１枚の基板は、重合のために用いられる化学線について、透過性でなければならない。
【００９３】
等方性または複屈折性基板を、用いることができる。基板を、重合したフィルムから、重合後に取り外さない場合において、好ましくは、等方性基板を用いる。
【００９４】
好ましくは、少なくとも１枚の基板は、プラスチック基板、例えばポリエステルのフィルム、例えばポリエチレンテレフタレート（ＰＥＴ）、ポリビニルアルコール（ＰＶＡ）、ポリカーボネート（ＰＣ）またはトリアセチルセルロース（ＴＡＣ）、特に好ましくはＰＥＴフィルムまたはＴＡＣフィルムである。複屈折性基板として、例えば、一軸方向に伸長したプラスチックフィルムを用いることができる。例えば、ＰＥＴフィルムは、ICI Corp.から、商品名メリネックス(Melinex)の下で商業的に入手できる。
【００９５】
本発明の好ましい態様において、式Ｉで表されるキラルな化合物を含む重合可能な液晶混合物の本発明の混合物を、薄層として、基板上または基板の間に塗布し、これは、好ましくは、このキラルな中間相、例えばコレステリックまたはキラルスメクティック相中に整列して、平面状配向、即ち分子らせんの軸が、層を横断して延在するような配向を生じる。
【００９６】
平面状配向を、例えば、混合物を、例えばドクターブレードにより剪断することにより、達成することができる。また、整列層、例えばラビングしたポリイミドまたはスパッタリングしたＳｉＯｘの層を、基板の少なくとも１枚の最上部上に設けることも可能である。
他の好ましい態様において、第２の基板を、被覆した材料の最上部上に配置する。この場合において、２枚の基板を一緒に配置することにより生じる剪断は、良好な整列を生じるのに十分である。
【００９７】
また、電場または磁場を、被覆した混合物に適用することも可能である。
いくつかの場合において、第２の基板を設けて、重合可能な混合物の整列を補助するのみならず、重合を阻害し得る酸素を排除することが有利である。あるいはまた、硬化を、不活性ガスの雰囲気下で実施することができる。しかし、空気中での硬化はまた、好適な光開始剤および高いランプ出力を用いて可能である。陽イオン系光開始剤を用いる際には、酸素排除は、最もしばしば必要ではなく、水を排除しなければならない。
【００９８】
重合可能なメソゲン性化合物のインサイチュ重合の詳細な記載は、D. J. Broer et al., Makromolekulare Chemie 190, 2255 (1989)中に見出すことができる。
異方性ポリマーフィルムの製造のための重合可能な液晶混合物は、好ましくは、０．１〜３５重量％、特に０．５〜１５重量％および極めて特に好ましくは０．５〜５重量％の、式Ｉで表される１種または２種以上の重合可能なキラルな化合物を含む。
【００９９】
１〜３種の式Ｉで表されるキラルな化合物を含む、重合可能な液晶混合物が、好ましい。
本発明の重合可能な液晶混合物は、さらに、１種または２種以上の他の好適な成分、例えば触媒、増感剤、安定剤、同時反応モノマーまたは界面活性化合物を含むことができる。
【０１００】
本発明の好ましい態様において、本発明の重合可能な液晶混合物は、例えば組成物の貯蔵中の不所望な自発的重合を防止するために用いられる安定剤を含む。安定剤として、原則的に、この目的のために当業者に知られているすべての化合物を、用いることができる。これらの化合物は、広範囲において商業的に入手できる。安定剤としての代表的な例は、４−エトキシフェノールまたはブチル化ヒドロキシトルエン（ＢＨＴ）である。
【０１０１】
また、ポリマーの架橋を増大させるために、２つまたは３つ以上の重合可能な官能基を有する非メソゲン性化合物を２０％まで、多官能性の重合可能なメソゲン性化合物の代わりに、またはこれに加えて、重合可能な組成物に加えることも可能である。
二官能性非メソゲン性モノマーについての代表例は、１〜２０個のＣ原子を有するアルキル基を有するアルキルジアクリレートまたはアルキルジメタクリレートである。２つより多い重合可能な基を有する非メソゲン性モノマーについての代表例は、トリメチルプロパントリメタクリレートまたはペンタエリスリトールテトラアクリレートである。
【０１０２】
１つのみの重合可能な官能基を有する化合物を含む本発明の組成物の重合により、直線状ポリマーが得られ、一方１つより多い重合可能な官能基を有する化合物の存在下で、架橋したポリマーが得られる。
異方性ポリマーゲルの製造のために、液晶混合物を、前記したようにインサイチュで重合することができるが、この場合において、重合可能な混合物の整列は、必要ではない。
【０１０３】
式Ｉで表される本発明のキラルな化合物はまた、サーモクロミック液晶混合物の製造のために用いることができる。このような混合物は、これらが、光の特定の波帯の選択的反射を示すらせん的にねじれた分子構造を有する、キラルな液晶相またはキラルな中間相、例えばキラルスメクティック相またはキラルネマティック（＝コレステリック）相を示し、ここで、分子らせんのピッチおよびこれにより反射された波長は、温度に依存することを特徴とする。
【０１０４】
特に好ましいのは、コレステリック相を示すサーモクロミック挙動を有する本発明の液晶混合物である。これらの好ましい組成物の中で、さらに好ましいのは、コレステリック相およびスメクティック相、最も好ましくはキラルスメクティック相を、コレステリック相の温度範囲よりも低い温度において示す組成物である。サーモクロミック挙動を示す本発明の液晶混合物は、重合可能であるか、または重合可能ではないことができる。
【０１０５】
式Ｉで表される本発明のキラルな化合物およびこれを含む液晶混合物、液晶ポリマーまたは液晶顔料はまた、化粧品および医薬組成物において用いるのに、例えばEP 815 826に記載されている着色されたメークアップ（make-up）に、あるいは、ヒトの皮膚または頭髪の保護、特にDE 196 29 761またはEP 1 038 941に記載されているＵＶ−ＡおよびＵＶ−Ｂ放射に対する保護のためのＵＶフィルターとして用いるのに好適である。本発明のドーパントは、高いＨＴＰを有し、従って短いピッチを得、ＵＶ範囲において反射を示し、ＵＶフィルターとして適する材料を得るためには、少量のみが必要である。
【０１０６】
式Ｉで表されるキラルな化合物を含み、特に２００〜４００ｎｍの波長のＵＶ光を反射する液晶混合物、液晶ポリマーまたは液晶顔料は、本発明の他の目的である。他の目的は、化粧品組成物、特に、ＵＶフィルターとして、式Ｉで表されるキラルな化合物を含み、特に２００〜４４０ｎｍ、とりわけ２８０〜４００ｎｍ、２００〜２３０ｎｍ（ＵＶ−Ｃ）および２８０〜３３０ｎｍ（ＵＶ−Ｂ）の波長範囲において、ＵＶ光を反射する液晶混合物、液晶ポリマーまたは液晶顔料を含む、ヒトの皮膚または頭髪の保護のための化粧品または医薬組成物である。
【０１０７】
前の記載から、当業者は、本発明の本質的な特徴を容易に確認することができ、本発明の精神および範囲から逸脱せずに、本発明の種々の変更および修正を実施して、本発明を、種々の使用および条件に適合させることができる。
更に詳細を加えなくても、当業者は、前の記載を用いて、本発明をこの完全な程度に用いることができると考えられる。従って、以下の例は、単に例示的であり、いかなる方法によっても残りの開示を限定するものではないと解釈するべきである。
【０１０８】
前記において、および以下の例において、他に示さなければ、すべての温度は、未補正の摂氏度で示し、すべての部およびパーセンテージは、重量によるものである。
液晶ホスト中のキラルな化合物のらせんねじれ力ＨＴＰの値は、式ＨＴＰ＝（ｐ＊ｃ）−１により、μｍ−１で示され、式中、ｐは、分子らせんのピッチであり、μｍで示され、ｃは、相対的値で示されるホスト中のキラルな化合物の重量濃度である（従って、例えば、１重量％の濃度は、０．０１のｃの値に相当する）。
【０１０９】
以下の略語を用いて、化合物の液晶相挙動を例示する：Ｋ＝結晶性；Ｎ＝ネマティック；Ｓ＝スメクティック；Ｎ＊、Ｃｈ＝キラルネマティック、コレステリック；Ｉ＝アイソトロピック。これらの記号の間の数は、摂氏度での相転移温度を示す。さらに、Δｎは、５８９ｎｍおよび２０℃における複屈折であり、Δεは、２０℃における誘電異方性である。化学式中のＣ＊は、キラルなＣ原子を示す。
他に示さない限り、例のＨＴＰ値を、商業的に入手できる液晶ホスト混合物ＭＬＣ−６２６０(Merck KGaA, Darmstadt, Germany)中で、１％の濃度および２０℃の温度において決定した。
【０１１０】
例１
化合物（１）を、以下のようにして製造した。
【化１７】
0005111715.tif 000015
【０１１１】
０．９４３ｇ（０．０３８８ｍｏｌ）のＭｇを、グリニヤールにより、５０ｍｌのＴＨＦ中で、１０．０ｇ（０．０３５５ｍｏｌ）の４−ブロモ−（４’−プロピルシクロヘキシル）−ベンゼンと反応させた。次に、１．４１１ｇ（０．００６５ｍｏｌ）の２，２−ジメチル−［１，３］ジオキソラン−４，５−ジカルボン酸ジメチルエステルを、氷での冷却の下で加え、混合物を、２０分間室温で、および還流下で２時間かきまぜた。混合物を、１００ｍｌの飽和塩化アンモニウム溶液と５０ｇの氷との混合物上に注入した。分離した水性層を、ＭＴＢエーテルで抽出し、混ぜ合わせた有機相を、飽和塩化ナトリウム溶液で洗浄し、Ｎａ２ＳＯ４で乾燥した。溶媒の蒸発の後、残留物を、ｎ−ヘキサン中でシリカゲルで濾過し、生成物を、ｎ−ヘキサン／酢酸エチル２０：１で溶離した。粗製の生成物を、ｎ−ヘキサン／酢酸エチル３０：１中で、フラッシュクロマトグラフィー(flash chromatography)により精製した。
【０１１２】
化合物（１）は、１１．５のＨＴＰを有し、低い温度依存性を有する（０℃において１０．１および５０℃において１３．４）。
【０１１３】
例２
化合物（２）を、以下の反応スキームに従って製造した。
【化１８】
0005111715.tif 000016
反応を、例１に記載したように実施した。
【０１１４】
前の例を、本発明の一般的または特定的に記載された反応体および／または駆動条件を、前の例において用いられているものの代わりに用いることにより、同様の成功で繰り返すことができる。
前の記載から、当業者は、本発明の本質的な特徴を容易に確認することができ、本発明の精神および範囲から逸脱せずに、本発明の種々の変更および修正を実施して、本発明を、種々の条件および使用に適合させることができる。